ПОРОШКОВАЯ МЕТАЛЛИЧЕСКАЯ КОМПОЗИЦИЯ ДЛЯ ЛЕГКОЙ МЕХАНИЧЕСКОЙ ОБРАБОТКИ

1. Порошковая композиция на основе железа, содержащая малое количество улучшающей обрабатываемость механической обработкой добавки, упомянутая добавка, содержит, по меньшей мере, одно синтетическое титанатное соединение в порошковой форме, причем упомянутое титанатное соединение соответствует следующей формуле: MxO*nTiO2, где х может быть 1 или 2, и n является числом от, по меньшей мере, 1 и менее 20, предпочтительно менее 10, при этом  М является щелочным металлом, таким как Li, Na, K или щелочноземельным металлом, таким как Mg, Ca, Ba или их сочетаниями.
2. Порошковая композиция на основе железа по п.1, в которой синтетическое титанатное соединение содержит по меньшей мере один щелочной металл.
3. Порошковая композиция на основе железа по п.1, в которой синтетическое титанатное соединение выбирают из группы из титаната лития, титаната натрия, титаната калия, титаната калия-лития, титаната калия-магния, титаната бария или их смесей.
4. Порошковая композиция на основе железа по п.1, в которой синтетическое титанатное соединение выбирают из группы из титаната лития, титаната натрия, титаната калия, титаната калия-лития, титаната калия-магния или их смесей.
5. Порошковая композиция на основе железа по п.2, в которой синтетическое титанатное соединение выбирают из группы из титаната калия и титаната калия-магния или их смесей.
6. Порошковая композиция на основе железа по любому из пп.1-5, в которой размер частиц титанатного соединения, выраженный как Х95, составляет менее 50 мкм, предпочтительно менее 40 мкм, более предпочтительно  менее 30 мкм, более предпочтительно менее 20 мкм, в частности менее 15 мкм или менее 10 мкм.
7. Порошковая композиция на основе железа по любому из пп.1-6, в которой размер частиц титанатного соединения, выраженный как Х50, составляет менее 25 мкм, предпочтительно менее 20 мкм , более предпочтительно менее 15 мкм , более предпочтительно менее 10 мкм , в частности, менее 8 мкм  или менее 5 мкм.
8. Порошковая композиция на основе железа по любому из предшествующих пунктов, в которой аспектное отношение частиц титанатного соединения составляет не больше, чем 5.
9. Порошковая композиция на основе железа по любому из предшествующих пунктов, в котором содержание улучшающей обрабатываемость механической обработкой добавки составляет в пределах 0,05 - 1,0% по массе, предпочтительно 0,05 - 0,4% по массе, и наиболее предпочтительно 0,1 - 0,3 по массе.
10. Порошковая композиция на основе железа по любому из пп.1-8, в которой содержание титанатного соединения составляет свыше 0,1% и менее чем 0,5% по массе, предпочтительно свыше 0,12 и до 0,4% по массе, и наиболее предпочтительно свыше 0,12 и до 0,3% по массе.
11. Применение по меньшей мере одного синтетического титанатного соединения, содержащегося в улучшающей обрабатываемость механической обработкой добавке, в порошковой смеси на основе железа, при том, по меньшей мере одно, титанатное соединение находится в форме порошка, и при этом титанатное соединение соответствует следующей формуле; MxO*nTiO2, где х может быть 1 или 2 и n является числом от, по меньшей мере, 1 и менее 20, предпочтительно менее 10, причем М представляет собой щелочной металл, такой как Li, Na, K или щелочноземельный металл, такой как Mg, Ca, Ba или их сочетания.
12. Способ изготовления порошковой смеси, включающий:
- обеспечение порошка на основе железа; и
- смешивание порошка на основе железа с улучшающей обрабатываемость механической обработкой добавкой, и необязательными, другими порошковыми материалами, причем улучшающая обрабатываемость механической обработкой добавка содержит по меньшей мере одно синтетическое титанатное соединение, при этом по меньшей мере одно синтетическое титанатное соединение находится в порошковой форме, и при этом титанатное соединение соответствует следующей формуле; MxO*nTiO2, где х может быть 1 или 2 и n является числом от, по меньшей мере, 1 и менее 20, предпочтительно менее 10, при этом  М представляет собой щелочной металл, такой как Li, Na, K или щелочноземельный металл, такой как Mg, Ca, Ba или сочетания из них.
13. Способ получения спеченной детали на основе железа, имеющей улучшенную обрабатываемость механической обработкой, включает в себя:
- приготовление порошковой композиции на основе железа по любому из пп.1-10;
- компактирование порошковой композиции на основе железа при давлении компактирования 400-1200 МПа;
- спекание компактированной детали при температуре 700-1350°С;
- необязательно, термическую обработку спеченной детали.
14. Спеченный компонент, содержащий улучшающий обрабатываемость механической обработкой агент, при том улучшающий обрабатываемость механической обработкой агент содержит по меньшей мере одно синтетическое титанатное соединение, при этом, по меньшей мере одно, титанатное соединение находится в порошковой форме, и причем титанатное соединение соответствует следующей формуле; MxO*nTiO2, где х может быть 1 или 2 и n является числом от 1 и выше.
15. Спеченный компонент по п.14, в котором упомянутое титанатное соединение выбирают из группы из титаната лития, титаната натрия, титаната калия, титаната калия-лития, титаната калия-магния, титаната бария или смесей из них.
16. Спеченный компонент по любому из пп.14-15, в котором упомянутое титанатное соединение присутствует в количестве свыше 0,1% и менее чем 0,5% по массе, предпочтительно свыше 0,12 и до 0,4% по массе, и наиболее предпочтительно свыше 0,12% и до 0,3% по массе.
17. Спеченный компонент по любому из пп.14-16, при этом спеченный компонент дополнительно содержит железо, медь и углерод.
18. Спеченный компонент по любому из пп.14-16, при этом упомянутый спеченный компонент выбирают из группы из шатуна, крышки коренного подшипника и компонентов системы изменяемых фаз газораспределения (VVT) (variable valve timing).